(57)【要約】【課題】基板等の回路にかかる力を緩和する能力を有する導電性微粒子、及び、基板間の距離を一定に維持する方法を提供する。【解決手段】樹脂からなる基材微粒子の表面が１層以上の金属層に覆われてなる導電性微粒子であって、前記樹脂の熱分解温度が３００℃以上であり、かつ、前記金属層を構成する金属のうち少なくとも１つが融点１５０〜３００℃の合金及び／又は金属である導電性微粒子。【選択図】    図１
2008103343.tif 000002
【特許請求の範囲】
【請求項１】
樹脂からなる基材微粒子の表面が１層以上の金属層に覆われてなる導電性微粒子であって、
前記樹脂の熱分解温度が３００℃以上であり、かつ、
前記金属層を構成する金属のうち少なくとも１つが融点１５０〜３００℃の合金及び／又は金属である
ことを特徴とする導電性微粒子。
【請求項２】
樹脂からなる基材微粒子の表面が１層以上の金属層に覆われてなる導電性微粒子であって、
前記金属層の全ての層の熱膨張率がそれぞれ１×１０−５〜３×１０−５（１／Ｋ）であり、かつ、
各金属層と前記基材微粒子との熱膨張率の比（基材微粒子の熱膨張率／金属層の熱膨張率）がそれぞれ０．１〜１０である
ことを特徴とする導電性微粒子。
【請求項３】
金属層は、金、銀、銅、白金、亜鉛、鉄、鉛、錫、アルミニウム、コバルト、インジウム、ニッケル、クロム、アンチモン、ビスマス、ゲルマニウム、カドミウム、及び、珪素からなる群より選ばれる少なくとも１種の金属からなることを特徴とする請求項１又は２記載の導電性微粒子。
【請求項４】
外径が２００〜１０００μｍであり、かつ、金属層の厚みが基材微粒子の半径の０．５〜３０％であることを特徴とする請求項１、２又は３記載の導電性微粒子。
【請求項５】
外径が２００〜１０００μｍであり、かつ、金属層の厚みが基材微粒子の半径に対して、下記式（１）で表される関係を有することを特徴とする請求項１、２又は３記載の導電性微粒子。
Ｙ＝（−２５／１０万・Ｘ＋ｃ）×１００      （１）
式中、Ｙは金属層の厚みの基材微粒子の半径に対する比率（％）を表し、Ｘは導電性微粒子の外径（μｍ）を表し、ｃは０．１０〜０．３５の定数を表す。但し、Ｙ＞０である。
【請求項６】
外径が５０〜２００μｍであり、かつ、金属層の厚みが基材微粒子の半径の１〜１００％であることを特徴とする請求項１、２又は３記載の導電性微粒子。
【請求項７】
外径が５０〜２００μｍであり、かつ、金属層の厚みが基材微粒子の半径の４〜４０％であることを特徴とする請求項１、２又は３記載の導電性微粒子。
【請求項８】
基材微粒子の中に気泡がある粒子が全体数の１％以下であることを特徴とする請求項１、２、３、４、５、６又は７記載の導電性微粒子。
【請求項９】
基材微粒子の外径が５０〜１０００μｍであり、かつ、基材微粒子の半径の１％以上の径をもつ気泡がある粒子が全体数の１％以下であることを特徴とする請求項１、２又は３記載の導電性微粒子。
【請求項１０】
基材微粒子の中に含有される沸点が３００℃以下の物質の総計が粒子全体重量の１重量％以下であることを特徴とする請求項１、２、３、４、５、６、７、８又は９記載の導電性微粒子。
【請求項１１】
基材微粒子の中に含有される水分の総計が粒子全体重量の１重量％以下であることを特徴とする請求項１、２、３、４、５、６、７、８、９又は１０記載の導電性微粒子。
【請求項１２】
真球度が１．５％以下であることを特徴とする請求項１、２、３、４、５、６、７、８、９、１０又は１１記載の導電性微粒子。
【請求項１３】
抵抗値が１００ｍΩ以下である請求項１、２、３、４、５、６、７、８、９、１０又は１１記載の導電性微粒子。
【請求項１４】
基材微粒子の−６０〜２００℃の温度範囲におけるＥ’の最大値と最小値との比が１〜２であることを特徴とする請求項１、２、３、４、５、６、７、８、９、１０又は１１記載の導電性微粒子。
【請求項１５】
基材微粒子のＫ値が１０００〜１万（ＭＰａ）であることを特徴とする請求項１、２、３、４、５、６、７、８、９、１０、１１、１２、１３又は１４記載の導電性微粒子。
【請求項１６】
基材微粒子の外径が７００〜８００μｍであり、金属層が２層〜４層からなり、かつ、その最外層がハンダ合金及び／又は錫であることを特徴とする請求項１、２、３、４、５、８、９、１０、１１、１２、１３、１４又は１５記載の導電性微粒子。
【請求項１７】
基材微粒子の外径が７００〜８００μｍであり、金属層が４層からなり、最内層が０．１〜０．５μｍのニッケル層、その外層が２〜１２μｍの銅層、その外層が２〜３０μｍの鉛が８２〜９８％、錫が２〜１８％のハンダ合金層、最外層が２〜３０μｍの鉛が２５〜５０％、錫が５０〜７５％のハンダ合金層であることを特徴とする請求項１、２、３、４、５、８、９、１０、１１、１２、１３、１４、１５又は１６記載の導電性微粒子。
【請求項１８】
基材微粒子の外径が２５０〜４００μｍであり、かつ、金属層が２層〜４層からなり、かつ、その最外層がハンダ合金及び／又は錫であることを特徴とする請求項１、２、３、４、５、８、９、１０、１１、１２、１３、１４又は１５記載の導電性微粒子。
【請求項１９】
基材微粒子の外径が５０〜１５０μｍであり、かつ、金属層が２層〜４層からなり、かつ、その最外層がハンダ合金及び／又は錫であることを特徴とする請求項１、２、３、６、７、８、９、１０、１１、１２、１３、１４又は１５記載の導電性微粒子。
【請求項２０】
２つ以上の基板間が請求項１、２、３、４、５、６、７、８、９、１０、１１、１２、１３、１４、１５、１６、１７、１８又は１９記載の導電性微粒子により接続されてなる基板構成体であって、
基材微粒子の直径のＣＶ値が１．５％以下であることを特徴とする基板構成体。
【請求項２１】
２つ以上の基板間が請求項１、２、３、４、５、６、７、８、９、１０、１１、１２、１３、１４、１５、１６、１７、１８又は１９記載の導電性微粒子により接続されてなる基板構成体であって、
基材微粒子の粒径が中心値の±５％であることを特徴とする基板構成体。
【請求項２２】
２つ以上の基板間が請求項１、２、３、４、５、６、７、８、９、１０、１１、１２、１３、１４、１５、１６、１７、１８又は１９記載の導電性微粒子により接続されてなる基板構成体であって、
前記基板間の距離が基材微粒子の粒径の９５〜１２０％であることを特徴とする基板構成体。
【請求項２３】
２つ以上の基板間が請求項１、２、３、４、５、６、７、８、９、１０、１１、１２、１３、１４、１５、１６、１７、１８又は１９記載の導電性微粒子により接続されてなる基板構成体であって、
２つ以上の基板を構成する材料及び／又は組成が異なることを特徴とする基板構成体。
【請求項２４】
基板同士の線膨張係数の差が１０ｐｐｍ以上であることを特徴とする請求項２３記載の基板構成体。
【請求項２５】
基材微粒子の表面を少なくとも２種以上の金属合金層で覆う微粒子のめっき方法であって、
前記金属合金層は、少なくとも一種の金属が電気めっきにより析出されたものであり、少なくとも他の一種の金属がめっき浴中に分散状態にある金属を取り込ませることにより形成されたものであることを特徴とする微粒子のめっき方法。
【請求項２６】
金属合金層の電気めっきにより析出させた金属の少なくとも一種が錫であり、めっき浴中に分散状態にして取り込ませた金属の少なくとも一種が銀であることを特徴とする請求項２５記載の微粒子のめっき方法。
【請求項２７】
金属合金層は、少なくとも２価の錫化合物、１価の銀化合物及び共析安定助剤を基本組成として含有することを特徴とする合金電気めっき浴にてめっきしたものであることを特徴とする請求項２６記載の微粒子のめっき方法。
【請求項２８】
外周部に陰極を有し、本体内部にめっき液とめっき基材微粒子を保持し、回転しながら通電、撹拌を繰り返す回転型めっき装置を用いてめっきすることを特徴とする請求項２７記載の微粒子のめっき方法。
【請求項２９】
請求項２５、２６、２７又は２８記載の微粒子のめっき方法にてめっきしたことを特徴とする導電性微粒子。
【請求項３０】
請求項２９記載の導電性微粒子により接続されてなることを特徴とする導電接続構造体。
【請求項３１】
基材微粒子の表面が、１層以上の金属層に覆われてなる導電性微粒子であって、
前記金属層のうち、少なくとも１つの層が、２つ以上の金属層を熱拡散させることにより得られる合金層である
ことを特徴とする導電性微粒子。
【請求項３２】
合金層は、錫、銀、銅、亜鉛、ビスマス、インジウム、アルミニウム、コバルト、ニッケル、クロム、チタン、アンチモン、ゲルマニウム、カドミウム、及び、珪素からなる群より選ばれる金属からなる少なくとも２種の金属層を、熱拡散させることにより得られるものであることを特徴とする請求項３１記載の導電性微粒子。
【請求項３３】
基材微粒子が樹脂からなることを特徴とする請求項３２記載の導電性微粒子。
【請求項３４】
請求項３３記載の導電性微粒子により接続されてなることを特徴とする導電接統構造体。
【請求項３５】
微粒子のめっき方法であって、
外周部に陰極を有し、めっき液を通過させて排出するフィルター部を有する回転可能なドームと、該ドームの中に該陰極と接触しないように設置された陽極とを有し、ドームの回転による遠心力によって微粒子を陰極に接触させながら通電と撹拌とを繰り返す回転型めっき装置を用いるものであり、
めっきする基材微粒子と同等の硬さを有しており、かつその粒径がめっきする基材微粒子の１．５〜３０倍であるダミー粒子を同時に加えてめっきを行う
ことを特徴とする微粒子のめっき方法。
【請求項３６】
めっきする基材微粒子が樹脂であり、その粒径が１〜５００μｍであることを特徴とする請求項３５記載の微粒子のめっき方法。
【請求項３７】
ダミー粒子が樹脂からなることを特徴とする請求項３６記載の微粒子のめっき方法。
【請求項３８】
請求項３５、３６又は３７記載の微粒子のめっき方法によりめっきしたことを特徴とする導電性微粒子。
【請求項３９】
請求項３８記載の導電性微粒子により接続されてなることを特徴とする導電接続構造体。
【発明の詳細な説明】
【技術分野】
【０００１】
本発明は、電気回路の２つ以上の電極を接続するのに使用され、回路中にかかる力を緩和することにより、接続信頼性が向上した導電性微粒子、及び、基板構成体に関する。
【背景技術】
【０００２】
従来、電子回路基板において、ＩＣやＬＳＩを接続するためには、それぞれのピンをプリント基板上にハンダ付けする方法が用いられていたが、この方法は生産効率が悪く、また、高密度化には適さないものであった。
【０００３】
接続信頼性を向上させるためには、ハンダを球状にしたいわゆるハンダボールで基板間を接続するＢＧＡ（ボールグリッドアレイ）等の技術が開発された。この技術によれば、基板とチップ、及び、基板上に実装されたハンダボールを高温で溶融しながら接続することにより、高生産性、高接続信頼性を両立させて、電子回路を製造することができた。
【０００４】
しかしながら、最近基板の多層化が進み、基板自体の外環境変化による歪みや伸縮が発生し、結果としてこれらの力が基板間の接続部に掛かることにより、断線が発生することが問題となっている。また、多層化によって、基板間の距離を維持することが困難になり、これを維持するために別途スペーサ等を置かなければならず手間や費用がかかることが問題となっている。
【０００５】
これらを解決する手段として、基板等の回路に掛かる力の緩和に対しては、基板接続部に樹脂等を塗布することにより補強することが行われており、これは接続信頼性の向上には一定の効果を示したが、手間がかかり、また塗布工程が増えることによる費用が増大するという問題がある。また、基板間の距離の維持に対しては、銅の周りにハンダをコーティングしたボールを用いることにより、ハンダのように溶融しない銅が支えとなり、基板間の距離を維持することが可能となる。しかし、銅は高価であり、また、重量もあることから、安価で、かつ、軽量な材料が求められている。
【発明の開示】
【発明が解決しようとする課題】
【０００６】
本発明は、上記現状に鑑み、基板等の回路にかかる力を緩和する能力を有する導電性微粒子、及び、基板間の距離を一定に維持する方法を提供することを目的とする。
【課題を解決するための手段】
【０００７】
参考発明は、樹脂からなる基材微粒子の表面が１層以上の金属層に覆われてなる導電性微粒子であって、上記樹脂の線膨張率が３×１０−５〜７×１０−５（１／Ｋ）である導電性微粒子である。
第１の本発明は、樹脂からなる基材微粒子の表面が１層以上の金属層に覆われてなる導電性微粒子であって、上記樹脂の熱分解温度が３００℃以上であり、かつ、上記金属層を構成する金属のうち少なくとも１つが融点１５０〜３００℃の合金及び／又は金属である導電性微粒子である。
第２の本発明は、樹脂からなる基材微粒子の表面が１層以上の金属層に覆われてなる導電性微粒子であって、上記金属層の全ての層の熱膨張率がそれぞれ１×１０−５〜３×１０−５（１／Ｋ）であり、かつ、各金属層と上記基材微粒子との熱膨張率の比（基材微粒子の熱膨張率／金属層の熱膨張率）がそれぞれ０．１〜１０である導電性微粒子である。
第３の本発明は、基材微粒子の表面を少なくとも２種以上の金属合金層で覆う微粒子のめっき方法であって、上記金属合金層は、少なくとも一種の金属が電気めっきにより析出されたものであり、少なくとも他の一種の金属がめっき浴中に分散状態にある金属を取り込ませることにより形成されたものである微粒子のめっき方法である。
第４の本発明は、基材微粒子の表面が、１層以上の金属層に覆われてなる導電性微粒子であって、上記金属層のうち、少なくとも１つの層が、２つ以上の金属層を熱拡散させることにより得られる合金層である導電性微粒子である。
第５の本発明は、微粒子のめっき方法であって、外周部に陰極を有し、めっき液を通過させて排出するフィルター部を有する回転可能なドームと、該ドームの中に該陰極と接触しないように設置された陽極とを有し、ドームの回転による遠心力によって微粒子を陰極に接触させながら通電と撹拌とを繰り返す回転型めっき装置を用いるものであり、めっきする基材微粒子と同等の硬さを有しており、かつその粒径がめっきする基材微粒子の１．５〜３０倍であるダミー粒子を同時に加えてめっきを行う微粒子のめっき方法である。
以下に本発明を詳述する。
【０００８】
参考発明、第１の本発明及び第２の本発明は、樹脂からなる基材微粒子の表面が１層以上の金属層に覆われてなる導電性微粒子である。
【０００９】
参考発明で用いられる樹脂は線膨張係数が３×１０−５〜７×１０−５（１／Ｋ）であるものである。なお、上記線膨張率とは、圧縮荷重法により６０〜２８０℃について測定するものである。線膨張係数が７×１０−５未満であると、一般に樹脂が固くなるために、応力緩和効果が小さくなり、３×１０−５を超えると、樹脂の変形が大きいため、回路の歪みが無視できない。参考発明の導電性微粒子は、基材微粒子に用いる樹脂の線膨張率が上記の範囲内であるので、温度変化の影響を受けずに、基板間の距離を一定に維持することができる。
【００１０】
第１の本発明で用いられる樹脂は熱分解温度が３００℃以上であるものである。なお、上記熱分解温度とは、ＴＧＡ（熱重量分析）を用いて測定されるものであり、対象物の減量の始まる温度である。熱分解温度が３００℃未満であると、導通により基板等の温度が上昇した場合に、導電性微粒子が破損し、導通を確保することができなくなる。
参考発明、第１の本発明及び第２の本発明で用いられる樹脂としては、上記の各条件を満たすものであれば特に限定されず、例えば、フェノール樹脂、アミノ樹脂、アクリル樹脂、ポリエステル樹脂、尿素樹脂、メラミン樹脂、アルキド樹脂、ポリイミド樹脂、ウレタン樹脂、エポキシ樹脂等の架橋型又は非架橋型合成樹脂；有機−無機ハイブリッド重合体等が挙げられる。これらは単独で用いられても良く、２種以上が共重合体等として併用されても良い。
【００１１】
参考発明、第１の本発明及び第２の本発明における金属層としては特に限定されず、例えば、金、銀、銅、白金、亜鉛、鉄、鉛、錫、アルミニウム、コバルト、インジウム、ニッケル、クロム、アンチモン、ビスマス、ゲルマニウム、カドミウム、及び、珪素からなる群より選ばれる少なくとも１種以上の金属からなるものが挙げられる。上記金属層は一層からなるものであっても、多層からなるものであってもよく、これらの金属が単独で用いられても良く、２種以上が併用されても良い。上記の金属が２種以上併用される場合は、複数の層状構造を形成するように用いられても良く、合金として用いられても良い。
【００１２】
第１の本発明は、金属層を構成する金属のうち少なくとも１つが融点１５０〜３００℃の合金及び／又は金属であるものである。金属層を構成する金属のうち少なくとも１つが融点１５０〜３００℃の合金及び／又は金属であると、合金及び／又は金属が溶融することにより、温度の上昇により生じた基板の歪みや収縮を吸収し、基板間にかかる力を緩和することができる。融点１５０〜３００℃の合金及び／又は金属としては特に限定されないが、上記で列挙した金属及び合金のうちでは、ハンダ合金や錫等が該当する。
【００１３】
第２の本発明は、金属層の全ての層の熱膨張率がそれぞれ１×１０−５〜３×１０−５（１／Ｋ）であり、かつ、各金属層と基材微粒子との熱膨張率の比（基材微粒子の熱膨張率／金属層の熱膨張率）がそれぞれ０．１〜１０であるものである。第２の本発明の導電性微粒子は、上記の条件を満たすものであるので、温度変化によっても、基材微粒子の膨張・収縮により、金属層が破壊されず、基材微粒子と金属層とが剥離することがなく、接続安定性を担保することができる。
【００１４】
参考発明、第１の本発明及び第２の本発明の導電性微粒子は、外径が２００〜１０００μｍである場合は、金属層の厚みが基材微粒子の半径の０．５〜３０％であることが好ましい。０．５％未満であると、導電性微粒子の運搬時の耐久性や初期の接続信頼性が低下することがあり、３０％を超えると、応力緩和効果が低下することがある。金属層の厚みが基材微粒子の半径に対して上記の範囲内にあることで、導電性微粒子の応力緩和効果、及び、粒子自体の耐久性が最も強くなる。
【００１５】
更に、金属層の厚みが基材微粒子の半径に対して、下記式（１）で表される関係を有することが好ましい。
Ｙ＝（−２５／１０万・Ｘ＋ｃ）×１００    （１）
式中、Ｙは金属層の厚みの基材微粒子の半径に対する比率（％）を表し、Ｘは導電性微粒子の外径（μｍ）を表し、ｃは０．１０〜０．３５の定数を表す。但し、Ｙ＞０である。
上記式（１）を満たすと、導電性微粒子の応力緩和効果、及び、粒子自体の耐久性がより強くなる。
【００１６】
参考発明、第１の本発明及び第２の本発明の導電性微粒子は、外径が５０〜２００μｍである場合は、金属層の厚みが基材微粒子の半径の１〜１００％であることが好ましい。１％未満であると、粒子の運搬時の耐久性や初期の接続信頼性が低下することがあり、１００％を超えると、応力緩和効果が低下することがある。金属層の厚みが基材微粒子の半径に対して上記の範囲内にあることで、導電性微粒子の応力緩和効果、及び、粒子自体の耐久性が最も強くなる。より好ましくは、４〜４０％である。
【００１７】
参考発明、第１の本発明及び第２の本発明の導電性微粒子は、基材微粒子の中に気泡がある粒子が全体数の１％以下であることが好ましい。基材微粒子の中に気泡がある粒子は、表面が凹凸を持っているため、その部分での金属被膜の剥がれが生じやすく、基板実装時に断線等の原因となる。また、気泡がリフロー等の加熱時に膨張し、ハンダ等にマイクロクラックが発生する原因となる。気泡は断線やマイクロクラックの原因となるので、気泡がある粒子の数は少ないほど好ましいが、１％を超えると、無視し得ないほどの不良率となり、好ましくない。より好ましくは、０．５％以下である。
【００１８】
更に、参考発明、第１の本発明及び第２の本発明の導電性微粒子の基材微粒子の外径が５０〜１０００μｍである場合、基材微粒子の半径の１％以上の径をもつ気泡がある粒子が全体数の１％以下であることが好ましい。
【００１９】
気泡と同様に、基材微粒子の中に水等の沸点が３００℃以下である物質が含まれている場合も、リフロー等の加熱時に膨張し、ハンダ等にマイクロクラックが発生する原因となる。このため、参考発明、第１の本発明及び第２の本発明の導電性微粒子は、基材微粒子の中に含有される水等の沸点が３００℃以下の物質の総計が粒子全体重量の１重量％以下であることが好ましい。１重量％を超えると、無視し得ないほどの不良率となり、好ましくない。
【００２０】
参考発明、第１の本発明及び第２の本発明の導電性微粒子は、真球度が１．５％以下であることが好ましい。なお、上記真球度とは、下記式（２）で表されるパラメータである。
真球度（％）＝
（球の最大径−球の最小径）／（球の最大径＋球の最小径）×２×１００  （２）
真球度が１．５％以下であれば、導電性微粒子のハンドリングがよく、輸送中の破損や実装工程中の粒子の破損も少ない。一方、真球度が１．５％を超えると、輸送中の破損が多く、破片が工程中に散乱する危険がある。
【００２１】
参考発明、第１の本発明及び第２の本発明の導電性微粒子は、抵抗値が１００ｍΩ以下であることが好ましい。１００ｍΩ以下であれば、回路中に熱を発生することもなく、低消費電力のモジュールを製することができる。１００ｍΩを超えると、導電惟微粒子を用いたモジュールの消費電力が飛躍的に上昇し、また、それによる発熱も無視できず、好ましくない。
【００２２】
参考発明、第１の本発明及び第２の本発明の導電性微粒子は、基材微粒子の−６０〜２００℃の温度範囲におけるＥ’の最大値と最小値との比が１〜２であることが好ましい。上記の温度範囲で最大値と最小値の比が１〜２であれば、粘弾性の変化が少なく、実装に用いても、製品の熱による劣化等は少ない。しかし、所定の比を超えるようであれば、粘弾性が低下したところで、製品の破損や劣化等が起こることがある。
【００２３】
参考発明、第１の本発明及び第２の本発明の導電性微粒子は、基材微粒子のＫ値が１０００〜１万（ＭＰａ）であることが好ましい。なお、上記Ｋ値（ＭＰａ）は１０％変形時における圧縮硬さを意味するものであり、（３／√２）・Ｆ・Ｓ−３／２・Ｒ−１／２で表され、Ｆは２０℃、１０％圧縮変形における荷重値（ＭＰａ×ｍｍ２）、Ｓは圧縮変位（ｍｍ）、Ｒは半径（ｍｍ）で表される値であり、導電性微粒子を、特表平６−５０３１８０号公報に準拠して微小圧縮試験器（島津製作所社製、ＰＣＴ−２００）を用いてダイヤモンド製の直径５０μｍの円柱の平滑端面で、圧縮硬度０．２７ｇ／秒、最大試験荷重１０ｇで圧縮して算出される値である。Ｋ値が小さい程、変形が容易である。Ｋ値が１０００ＭＰａ未満であると、柔軟すぎるため製造時の合着等の問題を引き起こすことがあり、また、基板間のギャップが維持されず、基板間の接合部分以外での衝突が発生するに実用的でなく、１万ＭＰａを超えると、硬過ぎるために基板間の接合に用いると、接合部分に応力が掛かりやすい。より好ましくは、１５００〜６５００（ＭＰａ）である。
【００２４】
参考発明、第１の本発明及び第２の本発明の導電性微粒子は、金属層が２層〜４層からなり、かつ、その最外層がハンダ合金及び／又はスズであることが好ましい。基材微粒子の外径としては、用途に従い適宜選択することができ、例えば、７００〜８００μｍ、２５０〜４００μｍ、５０〜１５０μｍの外径を有する基材微粒子を用いることができる。
基材微粒子の外径が７００〜８００μｍであり、金属層が４層からなり、最内層が０．１〜０．５μｍのニッケル層、その外層が２〜１２μｍの銅層、その外層が２〜３０μｍの鉛が８２〜９８％、錫が２〜１８％のハンダ合金層、最外層が２〜３０μｍの鉛が２５〜５０％、錫が５０〜７５％のハンダ合金層である導電性微粒子を用いると、よりいっそう温度の上昇により生じた基板の歪みや収縮を吸収し、基板間にかかる力を緩和することができる。
【００２５】
２つ以上の基板間が参考発明、第１の本発明又は第２の本発明の導電性微粒子により接続されてなる基板構成体もまた、本発明の１つである。
【００２６】
上記基板構成体で用いられる導電性微粒子は、基材微粒子の粒径のＣＶ値が１．５％以下であることが好ましい。なお、上記ＣＶ値とは下記式（３）で表されるものである。
ＣＶ値＝（σ／Ｄｎ）×１００    （３）
式中、σは粒径の標準偏差を表し、Ｄｎは数平均粒径を表す。上記標準偏差及び数平均粒径は、任意の導電性微粒子１００個を電子顕微鏡で観察・測定することにより得られる値である。ＣＶ値が１．５％を超えると、粒径のばらつきが大きくなるので、導電性微粒子を介して電極間を接合する際に、接合に関与しない導電性微粒子が多くなり、電極間でリーク現象が起こることがある。
【００２７】
上記基板構成体で用いられる導電性微粒子は、基材微粒子の粒径が中心値の±５％であることが好ましい。±５％の範囲外であると、同様に、粒径のばらつきが大きくなるので、導電性微粒子を介して電極間を接合する際に、接合に関与しない導電性微粒子が多くなり、電極間でリーク現象が起こることがある。
【００２８】
上記基板構成体において、基板間の距離は本発明の導電性微粒子の基材微粒子の粒径の９５〜１２０％であることが好ましい。９５％未満であると、基板に傷が付くことがあり、１２０％を超えると、接続安定性が低下することがある。
【００２９】
上記基板構成体において、２つ以上の基板を構成する材料及び／又は組成は同じであってもよいが、異なっていてもよい。基板構成体を構成する複数の基板がそれぞれ異なるものであっても、本発明の導電性微粒子を用いて接続することにより、基板自体の外環境変化による歪みや伸縮により発生した基板等の回路に掛かる力を緩和することができる。
【００３０】
上記基板構成体において、基板同士の線膨張係数の差が１０ｐｐｍ以上であってもよい。１０ｐｐｍ以上であっても、本発明の導電性微粒子により接続することで、基板自体の外環境変化による歪みや伸縮により発生した基板等の回路に掛かる力を緩和することができる。
【００３１】
第３の本発明は、基材微粒子の表面を少なくとも２種以上の金属合金層で覆う微粒子のめっき方法である。
第３の本発明における金属合金層は、少なくとも一種の金属が電気めっきにより析出されたものであり、少なくとも他の一種の金属がめっき浴中に分散状態にある金属を取り込ませることにより形成されたものであることを特徴とする。
【００３２】
第３の本発明により得られる導電性微粒子は、樹脂及び金属ボールからなる基材微粒子の表面が２種以上の金属合金層に覆われてなるものである。上記樹脂としては、例えばポリスチレン、ポリスチレン共重合体、ポリアクリル酸エステル、ポリアクリル酸エステル重合体、フェノール樹脂、ポリエステル樹脂、ポリ塩化ビニル等が挙げられる。これらは単独で用いられても良く、２種以上が併用されても良い。上記基材微粒子の形状は球状であれば特に限定されず、例えば中空状のものであっても良い。また金属ボールとしては、例えば、銀、銅、ニッケル、珪素、金、チタン等の高融点の金属が挙げられる。
【００３３】
これら基材微粒子の平均粒径は特に限定されないが、ＢＧＡやＣＳＰといった実装材料の使用用途を考えると、１〜１０００μｍのものが有用であり好ましい。
【００３４】
本発明の導電性微粒子は、上記基材微粒子を２種以上の金属合金層で被覆したものである。被覆する金属としては、例えば、金、銀、銅、白金、亜鉛、鉄、錫、アルミニウム、コバルト、インジウム、ニッケル、クロム、チタン、アンチモン、ビスマス、ゲルマニウム、カドミウム、珪素等が挙げられる。
【００３５】
これら金属は１種でも良く、２種以上からなる合金組成としてめっき層を形成しても良い。例えば、ポリスチレン樹脂からなる基材微粒子に、ニッケル層をめっきし、更にその上に錫−銀の合金層を設けるといった構成等が挙げられる。
【００３６】
これら金属層のうち、少なくとも１層は、複合めっき法にてめっきされた合金層とすることが好ましい。複合めっき層においては、近年の鉛フリーの要求に応えるべく、錫を中心とした錫−銀、錫−銅、錫−銀−銅と言っためっき組成が挙げられる。特に実用上の実績や、めっき浴の状況から錫−銀とするのが好ましい。
【００３７】
上記金属層の厚みは特に限定されないが、導電接合や基盤接合という用途を考えた場合には、０．０１〜５００μｍであることが好ましい。０．０１μｍ未満では好ましい導電性が得られにくく、５００μｍを超えると、粒子同士の合着が起こったり、基板間の距離維持や基板等の回路にかかる力を緩和する機能が低下することがある。
【００３８】
第３の本発明においては、例えば２価の錫化合物、１価の銀化合物及び共析安定助剤を基本組成として含有するめっき浴を用いることで、合金組成の錫をイオンとして電気めっきし、銀をめっき浴中に分散した金属銀として、めっき被膜中に析出することが可能である。
めっき浴中では分解反応である次式の反応により、自然に金属銀粒子が生成する。
Ｓｎ２＋  ＋  ２Ａｇ＋  →  Ｓｎ４＋  ＋  ２Ａｇ↓
【００３９】
この際の銀粒子はめっき浴中において、粒径約５ｎｍ程度の大きさで生成され、凝集、沈降することなく、安定に存在することが確認されている。
【００４０】
即ち、本発明のめっき法では、錫イオンと銀イオンをカソード上で同時に還元して合金化するという従来の錫−銀合金皮膜めっき法とは本質的に異なるため、錫と銀との析出電位は大きく離れていることに起因する従来の問題をすべて解決することができる。従って、低電流密度で貴な成分である銀が優先的に析出してめっき皮膜の合金組成が不均一になるという欠点は発生しない。
【００４１】
また同様の原理において、析出電位の離れている錫−銅といった合金組成でも、複合めっき法によれば、低電流密度において被膜組成の調整が可能である。
【００４２】
第３の本発明に用いられる２価の錫化合物としては、公知の非シアン化物以外のいずれも使用でき、例えば、硫酸錫、塩化錫、臭化錫、酸化錫、硼フッ化錫、珪フッ化錫、スルファミン酸錫、蓚酸錫、酒石酸錫、グルコン酸錫、ピロリン酸錫、メタンスルホン酸錫、アルカノールスルホン酸錫等の有機酸塩、無機酸塩を使用できる。
【００４３】
錫化合物の使用量は、錫分として、５〜１００ｇ／Ｌが適当であり、好適には、１０〜２０ｇ／Ｌである。そして、上記の錫化合物は、２種以上を併用してもよい。
【００４４】
第３の本発明で用いられる共析安定助剤としては、以下のようなものが挙げられる。
（ａ）アルキル基の炭素数が０〜４の脂肪族ジカルボン酸：蓚酸、マロン酸、グルタル酸、アジピン酸。
（ｂ）脂肪族オキシカルボン酸：グリコール酸、乳酸、リンゴ酸、酒石酸、クエン酸、グルコン酸、グルコヘプトン酸。
（ｃ）縮合リン酸：ピロリン酸及びトリポリリン酸。
（ｄ）アミンカルボン酸：エチレンジアミン四酢酸（ＥＤＴＡ）、イミノジ酢酸、ニトリロトリ酢酸、ジエチレントリアミン五酢酸、トリエチレンテトラミン六酢酸。
【００４５】
これらの共析安定助剤の使用量は、使用する添加化合物の種類によって適宜選択できるが、２価の錫化合物を水溶液中に安定に保持するために、めっき浴中の錫分１モルに対して１モル以上を用いることが好ましい。より好適には、２〜５モルである。また、以上の化合物は、２種以上を併用してもよい。
【００４６】
第３の本発明のめっき浴中に使用する１価の銀化合物としては、公知の非シアン化物がいずれも使用でき、例えば、酸化銀、硝酸銀、硫酸銀、塩化銀、スルファミン酸銀、クエン酸銀、乳酸銀、ピロリン酸銀、メタンスルホン酸銀、アルカノールスルホン酸銀等を使用できる。
【００４７】
それらの銀化合物の使用量は、２〜５０ｇ／Ｌが好適であり、より好適には、２〜１０ｇ／Ｌであり、錫化合物の使用量に対してモル数で錫分の１／２以下が好適である。そして、銀化合物としては、以上の化合物を２種以上併用してもよい。
【００４８】
第３の本発明のめっき浴には、めっき被膜の銀含有量を制御するために、酸性のめっき浴で、銀の共析量を増大させる作用を有するアミン系化合物又はその塩を添加しても良い。アミン系化合物としては、公知のいずれも使用できる。例えば、（モノ、ジ、トリ）メチルアミン、（モノ、ジ、トリ）エチルアミン、（モノ、ジ、トリ）ブチルアミン、エチレンジアミン、トリエチルテトラアミン、（モノ、ジ、トリ）エタノールアミン、イミダゾール、オキシン、ビピリジル、フェナンスロリン、コハク酸イミド等が挙げられる。その添加量は、使用した化合物の種類により異なるが、１〜１００ｇ／Ｌが好適であり、また、２〜５０ｇ／Ｌが、より好適である。これらの化合物は、２種以上を併用してもよい。
【００４９】
更に、第３の本発明のめっき浴から電解で得た錫−銀合金の皮膜の表面に、光沢を与えるための表面調整剤としては、例えば、ポリエチレングリコール、ポリオキシエチレンアルキルフェニルエーテル、ポリオキシエチレンアルキルエーテル、ポリオキシエチレン脂肪酸エステルを用いても良い。
【００５０】
ポリエチレングリコールとしては、いずれの分子量のものも使用できる。例えば、平均分子量２００のものから、平均分子量４００万のものまで使用できる。そして、その使用量は、０．１〜５０ｇ／Ｌが適当であり、より好適には、０．２〜５ｇ／Ｌである。またポリオキシエチレンアルキルフェニルエーテル、ポリオキシエチレンアルキルエーテル、ポリオキシエチレン脂肪酸エステルから選択される少なくとも１種を用いることができる。これらの表面調整剤も、めっき浴に、０．２〜１０ｇ／Ｌの範囲で用いる。
【００５１】
第３の本発明のめっき方法としては、特に限定されないが、５００μｍ以下の粒子に関しては、外周部に陰極を有し、本体内部にめっき液とめっき基材微粒子とを保持し、回転しながら通電、撹拌を繰り返す回転型めっき装置（以後、回転型めっき装置と述べる）により、めっきすることが均一性、凝集の観点から好ましい。
【００５２】
この回転型めっき装置の一例の概略図を図１に示す。該めっき装置Ａは垂直な駆動軸３の上端部に固定された円盤状のプラスチックの底板１１と、この底板１１の外周上面に、処理液のみを通すフィルター部として多孔質リング１３を配し、この多孔質リング１３上面に陰極として通電用の接触リング１２を配し、上部中央に開口８を有する円錐台形状のプラスチックの中空カバー１の外周部で多孔質リング１３と接触リング１２とを底板１１との間で狭持してなる処理室４を形成し、上記開口８より処理液等を上記処理室４に供給する供給管６と、多孔体窓から飛散した処理液を受けるプラスチックの容器５と、上記容器５にたまった処理液を排出する排出管７と、上記開口８から挿入されてめっき液に接触する陽極２ａとを有する。
【００５３】
駆動軸３を回転させながら処理室４内に、めっき液と導電性下地層が形成された微粒子をめっき液に浸した状態で存在させ、接触リング１２（陰極）と陽極２ａの両電極間に通電する。該微粒子は遠心力の作用で接触リング１２に押しつけられ、陽極２ａに面した該微粒子にめっき層ができる。駆動軸３が停止すると、該微粒子は重力の作用とめっき液の慣性による流れに引きずられて、底板中央部の平坦面に流れ落ち、混ざり合いながら、別の姿勢で遠心力の作用により、接触リング１２に押しつけられるので、陽極２ａに面した別の該微粒子にめっき層ができる。このように駆動軸３の回転と停止とを繰り返すことにより、処理室４に存在する全ての該微粒子に対して均一にめっきが行われる。
【００５４】
第３の本発明の微粒子のめっき方法によりめっきしてなる導電性微粒子もまた本発明の１つである。上記導電性微粒子を電極間を接続するときに用いると回路中にかかる力を緩和することができ導電接続構造体として良好なものとなる。このような導電接続構造体もまた、本発明の１つである。
【００５５】
第４の本発明は、基材微粒子の表面が、１層以上の金属層に覆われてなる導電性微粒子である。第４の本発明は、金属層のうち、少なくとも１つの層が、２つ以上の金属層を熱拡散させることにより得られる合金層であることを特徴とする。
【００５６】
上記基材微粒子としては特に限定されず、例えば、樹脂、金属等からなるものが挙げられる。
上記樹脂としては、例えば、ポリスチレン、ポリスチレン共重合体、ポリアクリル酸エステル、ポリアクリル酸エステル重合体、フェノール樹脂、ポリエステル樹脂、ポリ塩化ビニル等が挙げられる。これらは単独で用いられても良く、２種類以上が併用されても良い。上記金属としては、例えば、銀、銅、ニッケル、珪素、金、チタン等の高融点の金属が挙げられる。
上記基材微粒子としては、樹脂からなるものが好適に用いられる。
【００５７】
上記基材微粒子の形状としては球状であれば特に限定されず、例えば、中空状のものであっても良い。
【００５８】
上記基材微粒子は、平均粒径が１〜１０００μｍであることが好ましい。１μｍ未満であると、得られる導電性微粒子の粒径が小さすぎて、電極間を接続する際に、良好な接続が得られにくく、１０００μｍを超えると、近年の狭ピッチ接続の要求に適しにくい。
【００５９】
上記金属層としては、例えば、金、銀、銅、白金、亜鉛、鉄、錫、アルミニウム、コバルト、インジウム、ニッケル、クロム、チタン、アンチモン、ビスマス、ゲルマニウム、カドミウム、珪素等からなるものが挙げられる。
【００６０】
上記金属層の厚みとしては特に限定されないが、導電接合や基盤接合という用途を考えた場合には、０．０１〜５００μｍであることが好ましい。０．０１μｍ未満であると、好ましい導電性が得られにくく、５００μｍを超えると、導電性微粒子同士の合着が起こったり、基板間の距離維持や基板等の回路にかかる力を緩和する機能が低下することがある。
【００６１】
上記基材微粒子の表面に金属層を形成する方法としては特に限定されず、例えば、無電解めっきによる方法、電気めっきによる方法、金属微粉を単独又はバインダーに混ぜ合わせて得られるペーストを微粒子にコーティングする方法、真空蒸着、イオンプレーティング、イオンスパッタリング等の物理的蒸着方法が挙げられる。
【００６２】
第４の本発明の導電性微粒子は、上記金属層のうち、少なくとも１つの層が、２つ以上の金属層を熱拡散させることにより得られる合金層であることを特徴とする。
上記合金層は、錫、銀、銅、亜鉛、ビスマス、インジウム、アルミニウム、コバルト、ニッケル、クロム、チタン、アンチモン、ゲルマニウム、カドミウム、及び、珪素からなる群より選ばれる少なくとも２種の金属層を、熱拡散させることにより得られるものである。なかでも、錫をベースとして、銀、銅、亜鉛、ビスマス、インジウムから選ばれる金属を熱拡散して得られる合金層が好ましい。
【００６３】
少なくとも２種の金属層を熱拡散する方法としては特に限定されず、例えば、恒温槽内にて、多層構造を有する微粒子を、一定時間保持することによって行うことにより所望の金属組成からなる合金層を有する導電性微粒子を得ることができる。熱処理時の恒温槽内は、熱による酸化劣化を抑制するために、窒素やアルゴン等の不活性雰囲気とするか、又は、真空状態として、熱拡散を行うのが好ましい。
【００６４】
熱処理温度は特に限定されず、拡散させる金属により適宜選択すればよいが、融点が低い方の金属の融点より２０〜１００℃程度低い温度で行うのが好ましい。例えば、錫と銀との多層構造を拡散する際には、錫の融点である２３２℃よりも２０〜１００℃低い１３２〜２１２℃程度で熱拡散を行うのが好ましい。
【００６５】
上記合金層は、２つ以上の金属層を熱拡散させることにより得られるので、合金層の金属組成の制御が容易に行え、所望の金属組成を有する合金層を形成することができる。
上記合金層の位置としては特に限定されないが、最外層であることが好ましい。最外層とすることによりハンダ層として利用することができる。
【００６６】
第４の本発明の導電性微粒子は、ＩＣやＬＳＩ等を基板上に接続するＢＧＡのハンダボールや異方性導電シート、異方性導電接着剤として用いられ、基板又は部品の接合に用いられる。
【００６７】
上記基板又は部品の接合方法としては、導電性微粒子を用いて接合する方法であれば特に限定されず、例えば、以下のような方法等が挙げられる。
（１）表面に電極が形成された基板又は部品の上に、異方性導電シートを載せた後、もう一方の電極面を有する基板又は部品を置き、加熱、加圧して接合する方法。
（２）異方性導電シートを用いる代わりに、スクリーン印刷やディスペンサー等の手段で異方性導電接着剤を供給し接合する方法。
（３）導電性微粒子を介して張り合わせた二つの電極部の間隙に液状のバインダーを供給した後で硬化させて接合する方法。
【００６８】
上記のようにして基板又は部品の接合体、即ち、導電接続構造体を得ることができる。このような導電接続構造体もまた、本発明の１つである。
【００６９】
第５の本発明は、微粒子のめっき方法であって、外周部に陰極を有し、めっき液を通過させて排出するフィルター部を有する回転可能なドームと、該ドームの中に該陰極と接触しないように設置された陽極とを有し、ドームの回転による遠心力によって微粒子を陰極に接触させながら通電と撹拌とを繰り返す回転型めっき装置を用いるものであり、めっきする基材微粒子と同等の硬さを有しており、かつその粒径がめっきする基材微粒子の１．５〜３０倍であるダミー粒子を同時に加えてめっきを行うことを特徴とするものである。
【００７０】
第５の本発明で得られる導電性微粒子は樹脂及び金属ボールからなる基材微粒子の表面が１層以上の金属層に覆われてなるものである。これら基材微粒子の組成は特に限定されないが、実装時の応力緩和機能を持たせる機能を考えると樹脂であることが好ましい。該樹脂としては、例えばポリスチレン、ポリスチレン共重合体、ポリアクリル酸エステル、ポリアクリル酸エステル重合体、フェノール樹脂、ポリエステル樹脂、ポリ塩化ビニル等が挙げられる。これらは単独で用いられても良く、２種以上が併用されても良い。上記基材微粒子の形状は球状であれば特に限定されず、例えば中空状のものであっても良い。また金属ボールとしては、銀、銅、ニッケル、珪素、金、チタン等の高融点の金属が挙げられる。
【００７１】
またこれら基材微粒子の粒径は特に限定されないが、ＢＧＡやＣＳＰといった実装材料の使用用途を考えると、１〜１０００μｍのものが有用であり、更に回転型めっき装置での凝集のしやすさから、１〜５００μｍの粒子に対して有効である。
【００７２】
第５の本発明で得られる導電性微粒子は、上記基材微粒子を１層以上の金属で被覆したものである。被覆する金属としては金、銀、銅、白金、亜鉛、鉄、錫、鉛、アルミニウム、コバルト、インジウム、ニッケル、クロム、チタン、アンチモン、ビスマス、ゲルマニウム、カドミウム、珪素等が挙げられる。これら金属は１種でも良く、２種以上からなる合金組成としてめっき層を形成しても良い。例えば、ポリスチレン樹脂の基材微粒子に、ニッケル層をめっきし、更にその上に銅や錫をめっきするといった構成が挙げられる。
上記金属層の厚みは特に限定されないが、導電接合や基盤接合という用途を考えた場合には、０．０１〜５００μｍであることが好ましい。０．０１μｍ未満では好ましい導電性が得られにくく、５００μｍを超えると粒子同士の合着が起こったり、基板間の距離維持や基板等の回路にかかる力を緩和する機能が低下することがある。
【００７３】
第５の本発明の微粒子のめっき方法においては、めっき液を通過させて排出するフィルター部を有する回転可能なドームと、該ドームの中に該陰極と接触しないように設置された陽極とを有しており、ドームの回転による遠心力の効果で微粒子を陰極に接触させて通電、撹拌を繰り返す回転型めっき装置を用いる。これは第３の本発明で用いられるものと同様である。
【００７４】
第５の本発明においては、この際、めっきする基材微粒子と同等の硬さをもち、かつその粒径がめっきする基材微粒子の１．５〜３０倍であるダミー粒子を同時に加えてめっきを行う。
【００７５】
上記ダミー粒子の硬さは、圧縮弾性率で規定し、２００〜５００±１００ｋｇｆ／ｍｍ２程度が好ましい。
すなわち、ステンレスや鉄等の金属、ジルコニアやアルミナ等の無機物を使わず、樹脂組成のダミー粒子を使うのが好ましい。樹脂組成としては特に限定されないが、例えばポリスチレン、ポリスチレン共重合体、ポリアクリル酸エステル、ポリアクリル酸エステル共重合体、フェノール樹脂、ポリエステル樹脂、ポリ塩化ビニル、ナイロン等が挙げられる。これらは単独で用いられても良く、２種以上が併用されても良い。
【００７６】
ダミー粒子の粒径はめっきする基材微粒子の１．５〜３０倍程度が好ましい。ダミー粒子の粒径が１．５倍より小さいと、めっきした粒子とダミー粒子とを分離しにくくなるため好ましくない。また３０倍より大きいと、ダミー粒子間のすきまにめっきする基材微粒子が入り込み、実質的な解砕効果が出にくいため好ましくない。
【００７７】
第５の本発明の微粒子のめっき方法によってめっきされた微粒子は、電極間を接続するために用いられる導電性微粒子として用いることができる。このような導電性微粒子もまた、本発明の１つである。上記導電性微粒子は、回路中にかかる力を緩和することにより、接続の信頼性を向上させることができる。上記導電性微粒子を用いた導電接続構造体もまた、本発明の１つである。
【発明の効果】
【００７８】
本発明によれば、基板等の回路にかかる力を緩和する能力を有する導電性微粒子、及び、基板間の距離を一定に維持する方法を提供することができる。
【発明を実施するための最良の形態】
【００７９】
以下に実施例を挙げて本発明の態様を更に詳しく説明するが、本発明はこれら実施例にのみ限定されるものではない。
【００８０】
（参考例１）
スチレンとジビニルベンゼンとを共重合させて得られた基材微粒子に導電下地層としてニッケルめっき層を形成し、平均粒径６９８．５μｍ、標準偏差１７．５μｍのニッケルめっき微粒子を得た。得られたニッケルめっき微粒子３０ｇをとり、バレルめっき装置を用いてその表面に銅めっきを施し、更にその上に共晶ハンダめっきを行った。
めっきバレルは、径５０ｍｍの正五角形、高さ５０ｍｍの角柱状で、側面の１面のみに孔径２０μｍのメッシュであるフィルタが施されている。
この装置を銅めっき液中で１時間通電し、容器を正五角形の中心同士を通る軸を中心に５０ｒｐｍで回転し、銅めっきを行い、洗浄を行った。その後に共晶ハンダめっき液中で８時間通電しながら、同様にめっきバレルを回転し、共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は７４９．２μｍ、標準偏差は１８．１μｍであった。また、顕微鏡下にて粒子の切断断面を測定したところ、Ｎｉめっきの厚みは約０．３μｍ、Ｃｕめっきの厚みは５μｍ、共晶ハンダめっきの厚みは２０μｍと計算された。粒径の変動係数は２．４％であった。
一方、めっき前の基材微粒子を板状に成形した後に圧縮加重法により、線膨張率を６０〜２８０℃について測定したところ、６０〜２００℃では６．０×１０−５（１／Ｋ）、２００〜２８０℃では４．１×１０−５（１／Ｋ）であった。
また、上記のめっき粒子の内、傷やバイポーラはいずれの粒子にも見られなかった。
【００８１】
（参考例６）
ポリウレタン樹脂からなる基材微粒子に導電下地層としてニッケルめっき層を形成し、平均粒径７０４．５μｍ、標準偏差１９．８μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は７５５．５μｍ、標準偏差は２５．１μｍであった。また、顕微鏡下にて粒子の切断断面を測定したところ、Ｎｉめっきの厚みは約０．３μｍ、Ｃｕめっきの厚みは５μｍ、共晶ハンダめっきの厚みは２０μｍと計算された。粒径の変動係数は３．３％であった。
一方、参考例１と同様にして、線膨張率を６０〜２８０℃について測定したところ、６０〜２００℃では１３．５×１０−５（１／Ｋ）、２００〜２８０℃では１１．７×１０−５（１／Ｋ）であった。
また、上記のめっき粒子の内、傷やバイポーラはいずれの粒子にも見られなかった。
【００８２】
（参考例２）
テトラメチロールメタンテトラアクリレートとジビニルベンゼンとを共重合させて得られた基材微粒子に導電下地層としてニッケルめっき層を形成し、平均粒径７４８．２μｍ、標準偏差２４．５μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は８００．５μｍ、標準偏差は２４．１μｍであった。また、顕微鏡下にて粒子の切断断面を測定したところ、Ｎｉめっきの厚みは約０．３μｍ、Ｃｕめっきの厚みは６μｍ、共晶ハンダめっきの厚みは２０μｍと計算された。粒径の変動係数は３．０％であった。
一方、参考例１と同様にして、線膨張率を６０〜２８０℃について測定したところ、６０〜２００℃では５．４×１０−５（１／Ｋ）、２００〜２８０℃では３．７×１０−５（１／Ｋ）であった。
また、上記のめっき粒子の内、傷やバイポーラはいずれの粒子にも見られなかった。
【００８３】
（参考例７）
エチレン−酢酸ビニル共重合体樹脂からなる基材微粒子に導電下地層としてニッケルめっき層を形成し、平均粒径７４８．５μｍ、標準偏差２３．８μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は８００．７μｍ、標準偏差は２６．１μｍであった。また、顕微鏡下にて粒子の切断断面を測定したところ、Ｎｉめっきの厚みは約０．３μｍ、Ｃｕめっきの厚みは６μｍ、共晶ハンダめっきの厚みは２０μｍと計算された。粒径の変動係数は３．３％であった。
一方、参考例１と同様にして、線膨張率を６０〜２８０℃について測定したところ、６０〜２００℃では１８．９×１０−５（１／Ｋ）、２００〜２８０℃では１５．４×１０−５（１／Ｋ）であった。
また、上記のめっき粒子の内、傷やバイポーラはいずれの粒子にも見られなかった。
【００８４】
（参考例３〜５）
参考例２の基材微粒子の平均粒径３９８．２μｍ、標準偏差５．８μｍである以外は参考例２と同様のものを作製した。これを参考例３とした。
同様に基材微粒子の平均粒径１２２．８μｍ、標準偏差１．６μｍである以外は参考例２と同様のものを作製した。これを参考例４とした。
参考例２の金属層を最内層がＮｉめっきで、その外層をＣｕめっき、その外層が鉛９：錫１であるハンダ合金（高温ハンダ）のめっき、最外層が共晶ハンダめっきであり、かつ、それぞれの層の顕微鏡下粒子切断面での測定値がＮｉめっきの厚み約０．３μｍ、Ｃｕめっきの厚み５μｍ、高温ハンダめっきの厚み１０μｍ、共晶ハンダめっきの厚み１０μｍであるものを作製した。これを参考例５とした。
【００８５】
（参考例８〜１０）
参考例７の基材微粒子の平均粒径が４０１．２μｍ、標準偏差が１６．２μｍである以外は参考例７と同様のものを作製した。これを参考例８とした。
同様に基材微粒子の平均粒径が１３５．３μｍ、標準偏差４．７μｍである以外は参考例７と同様のものを作製した。これを参考例９とした。
参考例７の金属層を最内層がＮｉめっきで、その外層をＣｕめっき、その外層が鉛９：錫１であるハンダ合金（高温ハンダ）のめっき、最外層が共晶ハンダめっきであり、かつ、それぞれの層の顕微鏡下粒子切断面での測定値が、Ｎｉめっきの厚み約０．３μｍ、Ｃｕめっきの厚み５μｍ、高温ハンダめっきの厚み１０μｍ、共晶ハンダめっきの厚み１０μｍであるものを作製した。これを参考例１０とした。
【００８６】
（実施例１）
テトラメチロールメタンテトラアクリレートとジビニルベンゼンとを共重合させて得られた基材微粒子に導電下地層としてニッケルめっき層を形成し、平均粒径１４８．２μｍ、標準偏差４．５μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は１７５．５μｍ、標準偏差は６．１μｍであった。また、顕微鏡下にて粒子の切断断面を測定したところ、Ｎｉめっきの厚み約０．３μｍ、Ｃｕめっきの厚み３μｍ、共晶ハンダめっきの厚み１０μｍと計算された。粒径の変動係数は３．０％であった。
また、上記合成樹脂基材微粒子中の気泡を予め調べたが、１万個中１５個に１μｍ以上の気泡が見られた。
また、めっき前の基材微粒子をＴＧＡ／ＴＤＡにより、熱分解温度を測定したところ、空気中では３３０℃であった。
上記のめっき粒子の内、傷やバイポーラはいずれの粒子にも見られなかった。
【００８７】
（比較例１）
エチレン−酢酸ビニル共重合体樹脂からなる基材微粒子に導電下地層としてニッケルめっき層を形成し、平均粒径１４８．５μｍ、標準偏差３．８μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は８００．７μｍ、標準偏差は２６．１μｍであった。また、顕微鏡下にて粒子の切断断面を測定したところ、Ｎｉめっきの厚み約０．３μｍ、Ｃｕめっきの厚み１μｍ、共晶ハンダめっきの厚み２μｍと計算された。粒径の変動係数は３．３％であった。
また、上記合成樹脂基材微粒子中の気泡を予め調べたが、１万個中６３個に１μｍ以上の気泡が見られた。
また、上記のめっき粒子の内、傷やバイポーラはいずれの粒子にも見られなかった。
【００８８】
（実施例２）
テトラメチロールメタンテトラアクリレートとジビニルベンゼンとを共重合させて得られた基材微粒子に導電下地層としてニッケルめっき層を形成し、平均粒径７４８．２μｍ、標準偏差２４．５μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径８００．５μｍ、標準偏差２４．１μｍであった。また、顕微鏡下にて粒子の切断断面を測定したところ、Ｎｉめっきの厚み約０．３μｍ、Ｃｕめっきの厚み６μｍ、共晶ハンダめっきの厚み２０μｍと計算された。粒径の変動係数は３．０％であった。
Ｅ’（−６０〜２００℃）を測定したところ、最大値と最小値との比は１．７８であり、また、本粒子の抵抗値は８７ｍΩであった。
本粒子において、基材微粒子の熱膨張率は９．８×１０−５（１／Ｋ）、金属層の熱膨張率は１．６８×１０−５（１／Ｋ）、両者の熱膨張率の比は５．８３であった。ただし、金属層としては銅について測定したものである。
また、上記のめっき粒子の内、傷やバイポーラはいずれの粒子にも見られなかった。
【００８９】
（比較例２）
エチレン−酢酸ビニル共重合体樹脂からなる基材微粒子に導電下地層としてニッケルめっき層を形成し、平均粒径７４８．５μｍ、標準偏差２３．８μｍのニッケルめっき微粒子を得た。得られたニッケルめっき微粒子３０ｇをとり、参考例１と同様にしてその表面に銅めっきを施し、更にその上に共晶ハンダめっきを行った。
このようにして得られた最外殻が共晶ハンダめっき層である共晶ハンダめっき樹脂微粒子を顕微鏡で観察したところ、全く凝集がなく、全ての粒子が単粒子として存在していたことが確認された。また、この共晶ハンダめっきされた樹脂微粒子１００個を拡大鏡で観察・測定した結果、平均粒径は８００．７μｍ、標準偏差は２６．１μｍであった。また、顕微鏡下にて粒子の切断断面を測定したところ、Ｎｉめっきの厚み約０．３μｍ、Ｃｕめっきの厚み６μｍ、共晶ハンダめっきの厚み２０μｍと計算された。粒径の変動係数は３．３％であった。
Ｅ’（−６０〜２００℃）を測定したところ、最大値と最小値との比は２．３７であり、また、本粒子の抵抗値は１３７ｍΩであった。
また、上記のめっき粒子の内、傷やバイポーラはいずれの粒子にも見られなかった。
【００９０】
（測定例）
参考例１〜１０、実施例１、２及び比較例１〜５のめっき粒子をダミーチップ上に計２４個置き、これをプリント基板に赤外線リフロー装置を用いて接合した。接合条件は、１８５℃−１分間、２４５℃−３分間とした。このようにして各種１０枚ずつダミーチップを接合した基板を用意した。これを−４０〜１２５℃（各３０分サイクル）でプログラム運転をする恒温槽中に入れて行った。各１００サイクル毎に全ての球の導通を調べた。表１に各実施例のサイクル数と導通しなくなった基板の数の関係を示した。
【００９１】
【表１】
2008103343.tif 000003
【００９２】
このように、実施例に対し、比較例は比較的早いサイクル数で導通がとれなくなっているものが増えている。
【００９３】
（実施例３）
セパラブルフラスコにて、ジビニルベンゼン２０重量部に重合開始剤として過酸化ベンゾイル１．３重量部を均一に混合し、これをポリビニルアルコールの３％水溶液２０重量部、ドデシル硫酸ナトリウム０．５重量部を投入しよく攪拌した後、イオン交換水１４０重量部を添加した。この溶液を攪拌しながら窒素気流下８０℃で１５時間反応を行った。得られた微粒子を熱水及びアセトンにて洗浄後、篩いにて粒子選別を行い、中心粒径７１０μｍの粒子を得た。これに導電下地層としてニッケルめっき層を形成させた。
ついで、めっき液として以下の物を用意した。水２５Ｌ中に、硫酸錫（ＳｎＳＯ４）５３７ｇ、ピロ燐酸カリウム（Ｋ４Ｐ２Ｏ７）１６５２ｇ、ポリエチレングリコール（分子最：６０００）２５ｇを均一に溶解した。この液に硝酸銀（ＡｇＮＯ３）４２．５ｇを添加し、液を２時間撹拌した。
上記のめっき液を、回転式めっき装置の浴槽に入れ、ニッケルめっき処理した７１０μｍの粒子４０ｇを、めっき処理した。めっき時の条件は、浴温度５０℃、電流密度０．５Ａ／ｄｍ２、周速１８Ｈｚとして、１０秒毎に回転方向を逆転させた。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は６μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．０：４．０  と、錫／銀共晶組成に近いものであった。またこの粒子を、ＤＳＣにて熱分析を行ったところ、Ｓｎ／Ａｇの合金融点である２２１℃に溶融ピークが観察された。
【００９４】
（実施例４）
基材微粒子として、ジビニルベンゼンと４官能のアクリルモノマーとを使って実施例３と同様に重合し、７１０μｍの粒子を得た。その後実施例３と同様にめっき処理を行った。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は６μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．０：４．０であった。またこの粒子を、ＤＳＣにて熱分析したところ、Ｓｎ／Ａｇの合金融点である２２１℃に溶融ピークが観察された。
【００９５】
（実施例５）
樹脂粒子の代わりに、粒径５００μｍの銅ボールを基材微粒子として、回転式めっき装置にて、実施例３と同様に錫−銀のめっき処理を行った。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．２：３．８であった。またこの粒子を、ＤＳＣにて熱分析したところ、Ｓｎ／Ａｇ／Ｃｕの合金融点である２１８℃に溶融ピークが観察された。
【００９６】
（実施例６）
実施例３と同様に基材微粒子を重合した。ついで篩いにて粒子選別を行い、３１０μｍの粒子を得た。この粒子に実施例３と同様にめっき処理を行った。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．３：３．７であった。またこの粒子を、ＤＳＣにて熱分析したところ、Ｓｎ／Ａｇの合金融点である２２１℃に溶融ピークが観察された。
【００９７】
（実施例７）
実施例３と同様に基材微粒子を重合した。ついで篩いにて粒子選別を行い、１０５μｍの粒子を得た。この粒子に実施例３と同様にめっき処理を行った。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．３：３．７であった。またこの粒子を、ＤＳＣにて熱分析したところ、Ｓｎ／Ａｇの合金融点である２２１℃に溶融ピークが観察された。
【００９８】
（実施例８）
実施例３と同様に基材微粒子を重合し、７１０μｍの粒子を得た。この粒子に導電層として、ニッケルと銅を無電解めっきした。その後、実施例３と同様に錫−銀のめっき処理を行った。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９６．２：３．８であった。またこの粒子を、ＤＳＣにて熱分析したところ、Ｓｎ／Ａｇ／Ｃｕの合金融点である２１８℃に溶融ピークが観察された。
【００９９】
（実施例９）
実施例３と同様に基材微粒子を重合し、７１０μｍの粒子を得た。この粒子に導電層として、ニッケルを無電解めっきした。めっき液として以下の物を用意した。水２５Ｌ中に、硫酸錫（ＳｎＳＯ４）５３７ｇ、ピロ燐酸カリウム（Ｋ４Ｐ２Ｏ７）１６５２ｇ、ポリエチレングリコール（分子量：６０００）２５ｇ、トリエタノールアミン５００ｇを均一に溶解した。この液に硝酸銀（ＡｇＮＯ３）４２．５ｇを添加し、液を２時間撹拌した。上記のめっき液にて、実施例３と同様の条件にて、錫−銀めっき処理をした。
このようにして得られためっき粒子を顕微鏡で観察したところ、全く凝集がなく、全ての粒子が単粒子として存在していたことが確認された。外観は銀白色を示し、ヤケや色むらは観察されなかった。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝９０．２：９．８であった。またこの粒子を、ＤＳＣにて熱分析したところ、Ｓｎ／Ａｇの合金融点である２２１℃に溶融ピークが観察された。
【０１００】
（比較例３）
粒径が８００μｍの市販のハンダボールに導電下地層としてニッケルめっき層を形成させた。
ついで、めっき液として以下の物を用意した。
めっき浴２０Ｌの水中に、メタンスルホン酸錫（（ＣＨ３ＳＯ３）２Ｓｎ）０．２ｍｏｌ／Ｌ、メタンスルホン酸銀（ＣＨ３ＳＯ３Ａｇ）０．００８ｍｏｌ／Ｌ、メタンスルホン酸（ＣＨ３ＳＯ３Ｈ）２ｍｏｌ／Ｌ、Ｌ−ｃｙｓｔｅｉｎｅ
０．０４ｍｏｌ／Ｌ、２，２’−Ｄｉｔｈｉｏｄｉａｎｉｌｉｎｅ  ０．００２ｍｏｌ／Ｌ、ポリオキシエチレン−αナフトロール３ｇ／Ｌを添加した。
上記のめっき液を、回転式めっき装置の浴槽に入れ、ニッケルめっき処理した７１０μｍの粒子４０ｇを、めっき処理した。めっき時の条件は、浴温度２５℃、電流密度０．５Ａ／ｄｍ２、周速１８Ｈｚとして、１０秒毎に回転方向を逆転させた。
このようにして得られためっき粒子を顕微鏡で観察したところ、全く凝集がなく、全ての粒子が単粒子として存在していたことが確認された。外観は黒色を示し、粒子毎の色むらが観察された。
またこの粒子を断面観察したところ、最外層の膜厚は６μｍであった。この切断断面をＸ線マイクロ波分析により組成分析したところ、Ｎｉ下地層の上に、Ｓｎ層が存在し、そのＳｎ層の中にＡｇが分散していることが確認された。このめっき被膜を強酸にて溶解し、原子吸光分析にて組成比率を求めたところ、Ｓｎ：Ａｇ＝６４．０：３６．０となり、著しくＡｇ含量の多い組成となった。
【０１０１】
（比較例４）
粒径が４００μｍの市販のハンダボールに導電下地層としてニッケルめっき層を形成させた。
実施例３と同様のめっき浴を用いて、従来のバレルにて錫−銀めっきを行った。めっき時の条件は、浴温度５０℃、電流密度０．５Ａ／ｄｍ２、バレルの回転数３ｒｐｍとした。
めっき時のバレル回転時には粒子の舞い上がりが観察された。得られためっき粒子を顕微鏡で観察したところ、外観は白色を示していたが、粒子の１０％程度にめっきの無い裸の粒子が観察された。
またこの粒子を断面観察したところ、最外層の膜厚は４μｍであった。この切断断面をＸ線マイクロ波分析により組成分析したところ、Ｎｉ下地層の上に、Ｓｎ層が存在し、そのＳｎ層の中内部にはＡｇが分散していたが、外周部には存在しなかった。このめっき被膜を強酸にて溶解し、原子吸光分析にて組成比率を求めたところ、Ｓｎ：Ａｇ＝９９．０：１．０となり、著しくＡｇ含量の低い組成となった。
【０１０２】
（実施例１０）
スチレンとジビニルベンゼンとを共重合させて得られた基材微粒子に、導電下地層としてニッケルめっき層を形成し、平均粒径７１０．５μｍ、標準偏差３２．５μｍの粒子を得た。得られた微粒子に参考例１と同様にして、錫めっきを行った。
このようにして得られためっき樹脂微粒子を顕微鏡で観察したところ、全く凝集がなく、全ての粒子が単粒子として存在していたことが確認された。また、この粒子１００個を拡大鏡で観察・測定した結果、平均粒径は７２０μｍ、標準偏差は１８．１μｍであった。
得られた粒子を銀めっき液中に分散し、５０℃にて３０分間撹拌して銀を置換めっきさせた。粒子の切断断面をＸ線マイクロ波分析により組成分析したところ、Ｎｉ、Ｓｎ、Ａｇの３層構造が確認された。このめっき被膜を強酸にて溶解し、原子吸光分析にて組成比率を求めたところ、Ｓｎ：Ａｇ＝９６．０：４．０であった。
この粒子を恒温槽に入れ、窒素を充填した後に２００℃まで昇温して、１２時間熱処理を行った。熱処理した粒子の断面をＸ線マイクロ波分析により組成分析したところ、Ａｇ層とＳｎ層が拡散していることが確認された。またこの粒子を、ＤＳＣにて熱分析したところ、Ｓｎ／Ａｇの合金融点である２２１℃に溶融ピークが観察された。
【０１０３】
（実施例１１）
実施例１０と同様にニッケルめっきを行い、その後銅めっき液中で１時間通電し、バレルによる銅めっきを行った。その後に参考例１と同様に、バレルめっきにて錫めっきを実施した。
粒子の切断断面をＸ線マイクロ波分析により組成分析したところ、Ｎｉ、Ｃｕ、Ｓｎの３層構造が確認された。このめっき被膜を強酸にて溶解し、組成比率を求めたところ、Ｓｎ：Ｃｕ＝９９．０：１．０であった。
この粒子を恒温槽に入れ、窒素を充填した後に２００℃まで昇温して、１２時間熱処理を行った。熱処理した粒子の断面をＸ線マイクロ波分析により組成分析したところ、Ｃｕ層とＳｎ層が拡散していることが確認された。またこの粒子を、ＤＳＣにて熱分析をしたところ、２２７℃に溶融ピークが観察された。
【０１０４】
（実施例１２）
実施例１１で得られたニッケル、銅、錫の多層めっきした粒子に更に銀置換めっきを行った。粒子の切断断面をＸ線マイクロ波分析により組成分析したところ、Ｎｉ、Ｃｕ、Ｓｎ、Ａｇの４層構造が確認された。このめっき被膜を強酸にて溶解し、組成比率を求めたところ、Ｓｎ：Ａｇ：Ｃｕ＝９５．０：４．０：１．０であった。
この粒子を恒温槽に入れ、窒素を充填した後に２００℃まで昇温して、１２時間熱処理を行った。熱処理した粒子の断面をＸ線マイクロ波分析により組成分析したところ、Ｃｕ層、Ａｇ層、Ｓｎ層が拡散していることが確認された。またこの粒子を、ＤＳＣにて熱分析をしたところ、２１７℃に溶融ピークが観察された。
【０１０５】
（実施例１３）
実施例１０と同様にニッケルめっき、錫めっきを実施した。ついでビスマスをバレルによりめっきした。
粒子の切断断面をＸ線マイクロ波分析により組成分析したところ、Ｎｉ、Ｓｎ、Ｂｉの３層構造が確認された。このめっき被膜を強酸にて溶解し、組成比率を求めたところ、Ｓｎ：Ｂｉ＝４０：６０であった。
この粒子を恒温槽に入れ、窒素を充填した後に１８０℃まで昇温して、１２時間熱処理を行った。熱処理した粒子の断面をＸ線マイクロ波分析により組成分析したところ、Ｂｉ層とＳｎ層が拡散していることが確認された。またこの粒子を、ＤＳＣにて熱分析をしたところ、１３９℃に溶融ピークが観察された。
【０１０６】
（実施例１４）
ジビニルベンゼンとテトラメチロールメタンテトラメタクリレートとを共重合して得られた基材微粒子を用いた以外は実施例１０と同様にニッケルめっき、錫めっき、銀めっきを実施した。
粒子の切断断面をＸ線マイクロ波分析により組成分析したところ、Ｎｉ、Ｓｎ、Ａｇの３層構造が確認された。このめっき被膜を強酸にて溶解し、組成比率を求めたところ、Ｓｎ：Ａｇ＝９６．０：４．０であった。
この粒子を恒温槽に入れ、窒素を充填した後に２００℃まで昇温して、１２時間熱処理を行った。熱処理した粒子の断面をＸ線マイクロ波分析により組成分析したところ、Ａｇ層とＳｎ層が拡散していることが確認された。またこの粒子を、ＤＳＣにて熱分析をしたところ、Ｓｎ／Ａｇの合金融点である２２１℃に溶融ピークが観察された。
【０１０７】
（実施例１５）
ジビニルベンゼンとポリテトラメチレングリコールジアクリレートとを共重合して得られた基材微粒子を用いた以外は実施例１０と同様にニッケルめっき、錫めっき、銀めっきを実施した。
粒子の切断断面をＸ線マイクロ波分析により組成分析したところ、Ｎｉ、Ｓｎ、Ａｇの３層構造が確認された。このめっき被膜を強酸にて溶解し、組成比率を求めたところ、Ｓｎ：Ａｇ＝９６．０：４．０であった。
この粒子を恒温槽に入れ、窒素を充填した後に２００℃まで昇温して、１２時間熱処理を行った。熱処理した粒子の断面をＸ線マイクロ波分析により組成分析したところ、Ａｇ層とＳｎ層が拡散していることが確認された。またこの粒子を、ＤＳＣにて熱分析をしたところ、Ｓｎ／Ａｇの合金融点である２２１℃に溶融ピークが観察された。
【０１０８】
（実施例１６）
粒径５００μｍの銅ボールを基材として、実施例１０と同様にニッケルめっき、錫めっき、銀めっきを実施した。粒子の切断断面をＸ線マイクロ波分析により組成分析したところ、Ｎｉ、Ｓｎ、Ａｇの３層構造が確認された。このめっき被膜を強酸にて溶解し、組成比率を求めたところ、Ｓｎ：Ａｇ＝９６．０：４．０であった。
この粒子を恒温槽に入れ、窒素を充填した後に２００℃まで昇温して、１２時間熱処理を行った。熱処理した粒子の断面をＸ線マイクロ波分析により組成分析したところ、Ａｇ層とＳｎ層が拡散していることが確認された。またこの粒子を、ＤＳＣにて熱分析を行ったところ、Ｓｎ／Ａｇの合金融点である２２１℃に溶融ピークが観察された。
【０１０９】
（実施例１７）
粒径４００μｍのフェノール樹脂基材微粒子を用いた以外は実施例１０と同様にニッケルめっき、錫めっき、銀めっきを実施した。
粒子の切断断面をＸ線マイクロ波分析により組成分析したところ、Ｎｉ、Ｓｎ、Ａｇの３層構造が確認された。このめっき被膜を強酸にて溶解し、組成比率を求めたところ、Ｓｎ：Ａｇ＝９６．０：４．０であった。
この粒子を恒温槽に入れ、窒素を充填した後に２００℃まで昇温して、１２時間熱処理を行った。熱処理した粒子の断面をＸ線マイクロ波分析により組成分析したところ、Ａｇ層とＳｎ層が拡散していることが確認された。またこの粒子を、ＤＳＣにて熱分析をしたところ、Ｓｎ／Ａｇの合金融点である２２１℃に溶融ピークが観察された。
【０１１０】
（比較例５）
粒径が１５０μｍの市販のハンダボールに無電解ニッケルめっきを行った。この粒子を錫、銀の浴にて合金めっきを行った。得られた粒子の切断断面をＸ線マイクロ波分析により組成分析したところ、Ｓｎ／Ａｇの合金層が確認された。このめっき被膜を強酸にて溶解し、組成比率を求めたところ、Ｓｎ：Ａｇ＝７５：２５となり、著しくＡｇ含量の多い組成となった。
【０１１１】
（比較例６）
実施例１０と同様の基材微粒子に無電解ニッケルめっきを行った。この粒子を錫、銅の浴にて合金めっきを行った。得られた粒子の切断断面をＸ線マイクロ波分析により組成分析したところ、Ｓｎ／Ｃｕの合金層が確認された。このめっき被膜を強酸にて溶解し、組成比率を求めたところ、Ｓｎ：Ｃｕ＝８０：２０となり、著しくＣｕ含量の多い組成となった。
【０１１２】
（比較例７）
実施例１０で作製したニッケル、錫、銀の粒子を熱処理しない状態でＤＳＣにて熱分析を行ったところ、錫単独の融点である２３２℃の溶融ピークが観察された。
【０１１３】
（実施例１８）
セパラブルフラスコにて、ジビニルベンゼン２０重量部に重合開始剤として過酸化ベンゾイル１．３重量部を均一に混合し、これをポリビニルアルコールの３％水溶液２０重量部、ドデシル硫酸ナトリウム０．５重量部を投入しよく攪拌した後、イオン交換水１４０重量部を添加した。この溶液を攪拌しながら窒素気流下８０℃で１５時間反応を行った。得られた微粒子を熱水及びアセトンにて洗浄後、篩いにて粒子選別を行い、中心粒径３００μｍの基材微粒子を得た。これに導電下地層としてニッケルめっきを無電解めっきにより形成させた。同様な処方にて、中心粒径８００μｍのニッケルめっきしたダミー粒子を合成した。
ついで回転式めっき装置にニッケルめっき処理した３００μｍの粒子４０ｇと８００μｍのダミー粒子２０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、７００μｍの目開きの篩いにてふるい、８００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の１％以下であり、大きな凝集は認められなかった。これらの粒子の内２０００個を顕微鏡で観察したところ、外観は光沢のある銅色を示し、割れや剥がれのある粒子は、全体の２％程度であった。
【０１１４】
（実施例１９）
基材微粒子に、ジビニルベンゼンと４官能のアクリルモノマーを使って実施例１８と同様に重合し、３００μｍの粒子を得た。これに導電下地層としてニッケルめっきを無電解めっきにより形成させた。同様な処方にて、ジビニルベンゼンと４官能のアクリルモノマーで合成された中心粒径８００μｍのニッケルめっきしたダミー粒子を得た。
ついで回転式めっき装置にニッケルめっき処理した３００μｍの粒子４０ｇと８００μｍのダミー粒子２０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、７００μｍの目開きの篩いにてふるい、８００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の１％以下であり、大きな凝集は認められなかった。これらの粒子の内２０００個を顕微鏡で観察したところ、外観は光沢のある銅色を示し、割れや剥がれのある粒子は、全体の２％程度であった。
【０１１５】
（実施例２０）
実施例１８と同様にして３００μｍの粒子を得た。これに導電下地層としてニッケルめっきを無電解めっきにより形成させた。同様な処方にて、中心粒径２０００μｍのニッケルめっきしたダミー粒子を合成した。
ついで回転式めっき装置にニッケルめっき処理した３００μｍの粒子４０ｇと２０００μｍのダミー粒子３０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、１５００μｍの目開きの篩いにてふるい、２０００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の約１％であり、大きな凝集は認められなかった。これらの粒子の内２０００個を顕微鏡で観察したところ、外観は光沢のある銅色を示し、割れや剥がれのある粒子は、全体の２％程度であった。
【０１１６】
（実施例２１）
実施例１８と同様にして３００μｍの粒子を得た。これに導電下地層としてニッケルめっきを無電解めっきにより形成させた。同様な処方にて、中心粒径５００μｍのニッケルめっきしたダミー粒子を合成した。
ついで回転式めっき装置にニッケルめっき処理した３００μｍの粒子４０ｇと５００μｍのダミー粒子２０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、４５０μｍの目開きの篩いにてふるい、５００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の１％以下であり、大きな凝集は認められなかった。これらの粒子の内２０００個を顕微鏡で観察したところ、外観は光沢のある銅色を示し、割れや剥がれのある粒子は、全体の２％程度であった。
【０１１７】
（実施例２２）
実施例１８と同様にして、５００μｍの粒子を得た。これに導電下地層としてニッケルめっきを無電解めっきにより形成させた。同様な処方にて、中心粒径８００μｍのニッケルめっきしたダミー粒子を合成した。
ついで回転式めっき装置にニッケルめっき処理した５００μｍの粒子４０ｇと８００μｍのダミー粒子２０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、７００μｍの目開きの篩いにてふるい、８００μｍのダミー粒子とめっき粒子とを分離した。このようにして得られためっき粒子を断面観察したところ、銅層の膜厚は２μｍであった。また得られた粒子を、更に４５０μｍの目開きの篩いにてふるったところ、篩いの上に残ったのは全体重量の１％程度であり、大きな凝集は認められなかった。これらの粒子の内２０００個を顕微鏡で観察したところ、外観は光沢のある銅色を示し、割れや剥がれのある粒子は、全体の２％程度であった。
【０１１８】
（実施例２３）
実施例１８と同様にして、１００μｍの粒子を得た。これに導電層下地としてニッケルめっきを無電解めっきにより形成させた。同様な処方にて、中心粒径５００μｍのニッケルめっきしたダミー粒子を合成した。
ついで回転式めっき装置にニッケルめっき処理した１００μｍの粒子４０ｇと５００μｍのダミー粒子２０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、４５０μｍの目開きの篩いにてふるい、５００μｍのダミー粒子とめっき粒子とを分離した。このようにして得られためっき粒子を断面観察したところ、銅層の膜厚は２μｍであった。また得られた粒子を、更に１５０μｍの目開きの篩いにてふるったところ、篩いの上に残ったのは全体重量の１％程度であり、大きな凝集は認められなかった。これらの粒子の内２０００個を顕微鏡で観察したところ、外観は光沢のある銅色を示し、割れや剥がれのある粒子は、全体の１％程度であった。
【０１１９】
（実施例２４）
実施例２３と同様にして、１００μｍの粒子を得た。これに導電下地層としてニッケルめっきを無電解めっきにより形成させた。同様な処方にて、中心粒径２０００μｍのニッケルめっきしたダミー粒子を合成した。
ついで回転式めっき装置にニッケルめっき処理した１００μｍの粒子４０ｇと２０００μｍのダミー粒子３０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、１５００μｍの目開きの篩いにてふるい、２０００μｍのダミー粒子とめっき粒子とを分離した。このようにして得られためっき粒子を断面観察したところ、銅層の膜厚は２μｍであった。また得られた粒子を、更に１５０μｍの目開きの篩いにてふるったところ、篩いの上に残ったのは全体重量の２％程度であり、大きな凝集は認められなかった。これらの粒子の内２０００個を顕微鏡で観察したところ、外観は光沢のある銅色を示し、割れや剥がれのある粒子は、全体の１％程度であった。
【０１２０】
（実施例２５）
実施例１８と同様にして、５０μｍの粒子を得た。これに導電下地層としてニッケルめっきを無電解めっきにより形成させた。同様な処方にて、中心粒径５００μｍのニッケルめっきしたダミー粒子を合成した。
ついで回転式めっき装置にニッケルめっき処理した５０μｍの粒子４０ｇと５００μｍのダミー粒子３０ｍＬとを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、４５０μｍの目開きの篩いにてふるい、５００μｍのダミー粒子とめっき粒子とを分離した。このようにして得られためっき粒子を断面観察したところ、銅層の膜厚は２μｍであった。また得られた粒子を、更に１００μｍの目開きの篩いにてふるったところ、篩いの上に残ったのは全体重量の４％程度であり、大きな凝集は認められなかった。これらの粒子の内２０００個を顕微鏡で観察したところ、外観は光沢のある銅色を示し、割れや剥がれのある粒子は、全体の１％程度であった。
【０１２１】
（実施例２６）
実施例１８で得られた３０４μｍの銅めっきした粒子４０ｇと、同じく実施例１８で得られた８００μｍのニッケルめっきしたダミー粒子２０ｍＬを投入し、共晶ハンダめっきを行った。めっき時の条件は、浴温度３０℃、電流密度０．５Ａ／ｄｍ２、周速１８Ｈｚとして、２０秒毎に回転方向を逆転させた。
得られた粒子を、７００μｍの目開きの篩いにてふるい、８００μｍのダミー粒子とめっき粒子とを分離した。このようにして得られためっき粒子を断面観察したところ、共晶ハンダ層の膜厚は６μｍであった。また得られた粒子を、更に３５０μｍの目開きの篩いにてふるったところ、篩いの上に残ったのは全体重量の２％程度であり、大きな凝集は認められなかった。これらの粒子の内２０００個を顕微鏡で観察したところ、外観は光沢のある銅色を示し、割れや剥がれのある粒子は、全体の２％程度であった。
【０１２２】
（比較例８）
実施例１８と同様にして３００μｍの粒子を得た。これに導電下地層としてニッケルめっきを無電解めっきにより形成させた。ついで回転式めっき装置にニッケルめっき処理した３００μｍのダミー粒子４０ｇだけを投入し、銅めっきを行った。めっき時の条件は、浴温度３０℃、電流密度０．５Ａ／ｄｍ２、周速１８Ｈｚとして、４０秒毎に回転方向を逆転させた。
このようにして得られためっき粒子を断面観察したところ、銅層の膜厚は３μｍであった。また得られた粒子を、更に３５０μｍの目開きの篩いにてふるったところ、篩いの上に残ったのは全体重最の約１０％であり、２ｍｍ角程度の大きな凝集が認められた。これらの粒子の内２０００個を顕微鏡で観察したところ、外観は光沢のある銅色を示し、割れや剥がれのある粒子は、全体の１％程度であった。
【０１２３】
（比較例９）
実施例２３と同様にして１００μｍの粒子を得た。これに導電下地層としてニッケルめっきを無電解めっきにより形成させた。ついで回転式めっき装置にニッケルめっき処理した１００μｍの粒子４０ｇだけを投入し、銅めっきを行った。めっき時の条件は、浴温度３０℃、電流密度０．５Ａ／ｄｍ２、周速１８Ｈｚとして、４０秒毎に回転方向を逆転させた。
このようにして得られためっき粒子を断面観察したところ、銅層の膜厚は２μｍであった。また得られた粒子を、更に３５０μｍの目開きの篩いにてふるったところ、篩いの上に残ったのは全体重量の約２０％であり、５ｍｍ角程度の大きな凝集が認められた。これらの粒子の内２０００個を顕微鏡で観察したところ、外観は光沢のある銅色を示し、割れや剥がれのある粒子は、全体の１％程度であった。
【０１２４】
（比較例１０）
実施例１８と同様にして３００μｍの粒子を得た。これに導電下地層としてニッケルめっきを無電解めっきにより形成させた。ついで回転式めっき装置にニッケルめっき処理した１００μｍの粒子４０ｇと粒径１０００μｍのジルコニアボールダミー粒子２０ｍＬを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、９００μｍの目開きの篩いにてふるい、１０００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の１％程度であり、大きな凝集は認められなかった。これらの粒子の内２０００個を顕微鏡で観察したところ、外観は艶消しの銅色を示し、割れや剥がれのある粒子は、全体の４０％程度であった。
【０１２５】
（比較例１１）
実施例１８と同様にして３００μｍの粒子を得た。これに導電下地層としてニッケルめっきを無電解めっきにより形成させた。ついで回転式めっき装置にニッケルめっき処理した３００μｍの粒子４０ｇと粒径１０００μｍのステンレスボールダミー粒子２０ｍＬを投入し、銅めっきを行った。めっき時の条件は、浴温度３０℃、電流密度０．５Ａ／ｄｍ２、周速１８Ｈｚとして、４０秒毎に回転方向を逆転させた。
得られた粒子を、９００μｍの目開きの篩いにてふるい、１０００μｍのダミー粒子とめっき粒子とを分離した。このようにして得られためっき粒子を断面観察したところ、銅層の膜厚は３μｍであった。また得られた粒子を、更に３５０μｍの目開きの篩いにてふるったところ、篩いの上に残ったのは全体重量の１％程度であり、大きな凝集は認められなかった。これらの粒子の内２０００個を顕微鏡で観察したところ、外観は艶消しの銅色を示し、割れや剥がれのある粒子は、全体の４０％程度であった。
【産業上の利用可能性】
【０１２６】
本発明は、上述の構成を有するので、苛酷な熱サイクル条件下においても長期間基板の導通を保持することができる基板間又は基板とチップとの接合手段を提供することができる。
【図面の簡単な説明】
【０１２７】
【図１】本発明に用いられるめっき装置の一例を示す概略図である。
【符号の説明】
【０１２８】
１  カバー
２  電極
２ａ  陽極
３  回転軸
４  処理室
５  容器
６  めっき液供給管
７  めっき液排出管
８  開口部
１１  底板
１２  接触リング
１３  多孔質リング
【図１】
2008103343.tif 000004